可燃剤、発熱剤及び発色剤からなる発炎剤組成物において、可燃剤として硝酸グアニジンを含有し、且つ組成物中に塩素原子を有する物質を含有しないことを特徴とする発炎剤組成物。硝酸グアニジンの含有量が5~30重量である、請求項1に記載の発炎剤組成物。硝酸グアニジンの平均粒径が20~200μmである、請求項1又は2に記載の発炎剤組成物。可燃剤として、さらに熱硬化性樹脂及びポリエーテルを含有する、請求項1~3のいずれか1項に記載の発炎剤組成物。発熱剤の含有量が5~20重量である、請求項1~4のいずれか1項に記載の発炎剤組成物。発熱剤が平均粒径20~200μmのマグネシウム粉である、請求項1~5のいずれか1項に記載の発炎剤組成物。本発明の目的は、過塩素酸塩類、塩化ゴム等の塩素原子を含む物質を含有せずに、従来の発炎剤組成物と同等の発色及び光度が得られ、製造作業及び使用時における安全性に優れると共に、燃焼残渣が少なく、安定した燃焼状態を維持することが可能な発炎剤組成物を提供することにある。本発明者らは、環境への貢献という観点から、過塩素酸塩類等の塩素を含む物質を含有しない発炎剤組成物について鋭意検討を重ねた結果、可燃剤として硝酸グアニジンを使用することにより、上記課題を解決し得ることを見出し、本発明を完成するに至った。即ち、本発明の要旨は、1可燃剤、発熱剤及び発色剤からなる発炎剤組成物において、可燃剤として硝酸グアニジンを含有し、且つ組成物中に塩素原子を有する物質を含有しないことを特徴とする発炎剤組成物、2硝酸グアニジンの含有量が5~30重量である、1に記載の発炎剤組成物、3硝酸グアニジンの平均粒径が20~200μmである、1又は2に記載の発炎剤組成物、4可燃剤として、さらに熱硬化性樹脂及びポリエーテルを含有する、1乃至3のいずれかに記載の発炎剤組成物、5発熱剤の含有量が5~20重量である、1乃至4のいずれかに記載の発炎剤組成物、6発熱剤が平均粒径20~200μmのマグネシウム粉である、1乃至5のいずれかに記載の発炎剤組成物、に存する。本発明により、発炎剤組成物を燃焼させ、赤色の発光を供する際に、発色及び光度を維持しながらも、塩素、塩化水素等の環境に悪影響を与える物質の排出を抑制することが可能となる。加えて、燃焼残渣が少なく、安定した燃焼状態を維持することも可能となる。以下、本発明の方法を詳細に説明する。本発明は、環境に配慮した発炎剤組成物に関する。本発明の発炎剤組成物は、可燃剤、発熱剤及び発色剤を配合して得られる。本発明においては、可燃剤として硝酸グアニジンが使用される。本発明において、可燃剤として使用される硝酸グアニジンの含有量は、組成物全体に対して5~30重量であることが好ましく、10~20重量であることが更に好ましい。硝酸グアニジンの平均粒径は、20~200μmであることが好ましく、50~100μmであることが更に好ましい。本発明においては、硝酸グアニジンの他に、バインダーを兼ねた可燃剤として、周知のものを使用可能である。可燃剤兼バインダーとしては、熱硬化性樹脂及びポリエーテルを使用することが好ましい。熱硬化性樹脂とポリエーテルとを組み合わせて使用することにより、燃焼炎が大きくなり、視認性が向上する。熱硬化性樹脂及びポリエーテルは、液体であるか又は流動性があり、加熱、乾燥又は硬化剤の添加により硬化するものであれば、いずれも使用可能である。使用し得る熱硬化性樹脂の具体例としては、不飽和ポリエステル樹脂、フェノール樹脂、エポキシ樹脂等が挙げられる。使用し得るポリエーテルの具体例としては、ポリエチレングリコール、ポリプロピレングリコール、ポリオキシテトラメチレングリコール、ポリエチレンオキシド等が挙げられる。さらに追加の可燃剤兼バインダーとして、木粉、澱粉、植物油、鉱物油、パラフィン、ポリエチレン、ポリプロピレン等を使用することができる。本発明の発炎剤組成物において、必要により用いられる可燃剤兼バインダーの含有量は、組成物全体に対して10~30重量であることが好ましく、15~25重量であることが更に好ましい。本発明において、発熱剤としては、マグネシウム粉、アルミニウム粉等の金属粉のように、火炎温度を上げることにより発光強度を強くする効果を有するものであれば、いずれも使用可能である。発熱剤の含有量は、組成物全体に対して5~20重量であることが好ましく、8~15重量であることが更に好ましい。本発明において、発熱剤としては、平均粒径が20~200μm、特に50~100μmのマグネシウム粉を使用することが好ましい。本発明において、発色剤としては、硝酸ストロンチウム、炭酸ストロンチウム、過酸化ストロンチウム、炭酸リチウム、炭酸カルシウム等を単独で又は2種類以上を混合して使用することができる。硝酸ストロンチウムを用いることが特に好ましい。発色剤は酸素供給剤の役割も果たしているが、追加の酸素供給剤として周知の硝酸カリウム等の硝酸塩類や過酸化物を添加することもできる。発色剤の含有量は、組成物全体に対して好ましくは40~75重量、特に好ましくは50~65重量である。発色剤の平均粒径は、10~200μm、特に30~100μmのものが好ましく使用される。本発明の発炎剤組成物は、高速ミキサー又はボールミルのような混合機で、硝酸グアニジン、発熱剤及び発色剤を攪拌、混合することにより得られる。可燃剤兼バインダーを含有する場合、ニーダーのような混練機で、上記混合物及び常温液状の又は加熱溶融状態の可燃剤兼バインダーを混合することにより得られる。得られた発炎剤組成物を所定の紙筒に充填し、周知の方法により発炎筒を製造する。本発明を、実施例を挙げてさらに詳細に説明するが、本発明はこれらの実施例のみによって限定されるものではない。以下の実施例において、は重量を示す。実施例1可燃剤である硝酸グアニジン平均粒径:50μm15、発熱剤であるマグネシウム粉平均粒径:70μm8、発色剤である硝酸ストロンチウム57をボールミルで混合し、これを、可燃剤兼バインダーであるポリエチレン軟化点:124°C20を160°Cに加温したニーダーで溶融したものに添加、混練して流動状の発炎剤組成物を得た。得られた発炎剤組成物80gを内径20mmの紙筒に充填し、自然放冷により硬化させて発炎筒を作製した。実施例2可燃剤である硝酸グアニジン平均粒径:50μm18、発熱剤であるマグネシウム粉平均粒径:70μm10、発色剤である硝酸ストロンチウム55をボールミルで混合し、これを、可燃剤兼バインダーであるエポキシ樹脂10及びポリプロピレングリコール7に添加し、さらにエポキシ樹脂に対して外割で1の脂肪族ポリアミンを添加し、ニーダーで混練して流動状の発炎剤組成物を得た。得られた発炎剤組成物80gを内径20mmの紙筒に充填し、室温で静置することにより硬化させて発炎筒を作製した。比較例1発熱剤であるマグネシウム粉平均粒径:70μm10、発色剤である硝酸ストロンチウム64及び炭酸リチウム6をボールミルで混合し、これを、可燃剤兼バインダーであるパラフィンワックス軟化点:101°C12及びポリエチレン軟化点:124°C8を160°Cに加温したニーダーで溶融したものに添加、混練して流動状の発炎剤組成物を得た。得られた発炎剤組成物80gを内径20mmの紙筒に充填し、自然放冷により硬化させて発炎筒を作製した。比較例2発熱剤であるマグネシウム粉平均粒径:70μm25、発色剤である硝酸ストロンチウム55及び炭酸リチウム3をボールミルで混合し、これを、可燃剤兼バインダーであるエポキシ樹脂10及びポリプロピレングリコール7に添加し、さらにエポキシ樹脂に対して外割で1の脂肪族ポリアミンを添加し、ニーダーで混練して流動状の発炎剤組成物を得た。得られた発炎剤組成物80gを内径20mmの紙筒に充填し、室温で静置することにより硬化させて発炎筒を作製した。実施例1及び2並びに比較例1及び2の組成と、これらの発炎剤組成物及び発炎筒についてJIS-D5711自動車用緊急保安炎筒に規定されている方法により試験した結果とを表1に示す。表1の結果から明らかなように、可燃剤として硝酸グアニジンを使用している実施例1及び2の発炎剤組成物は、JIS規格を満足する性能を有しており、且つ、燃焼残渣が少なく、燃焼中断を起こすことがなかった。これに対し、可燃剤として硝酸グアニジンを未使用の比較例1の組成物は、燃焼残渣が比較的多く、燃焼中断を起こし、燃焼状態が不安定であった。また、発熱剤の量が多く、可燃剤として硝酸グアニジンを未使用の比較例2の組成物は、燃焼残渣が比較的多く、燃焼中断を起こし、光度は高いが、マグネシウム粉の燃焼色が強く、赤色発色が薄くなる傾向があった。